РАСТВОР ЭЛЕКТРОЛИТА И ЭЛЕКТРОХИМИЧЕСКИЕ СПОСОБЫ МОДИФИКАЦИИ ПОВЕРХНОСТИ

1. Применение водного раствора электролита для электрохимической обработки поверхности металлической заготовки, являющейся анодом, содержащего:
от примерно 0,1% по массе до примерно 59% по массе карбоновой кислоты; и
от примерно 0,1% по массе до примерно 25% по массе фторидной соли; и
практически несодержащего сильной кислоты.
2. Применение по п. 1, причем фторидная соль выбрана из группы, состоящей из фторидов щелочных металлов, фторидов щелочноземельных металлов, травящих силикаты соединений и их сочетаний.
3. Применение по п. 2, причем фторидная соль представляет собой гидродифторид аммония.
4. Применение по любому из пп. 1-3, причем карбоновая кислота выбрана из группы, состоящей из муравьиной кислоты, уксусной кислоты, пропионовой кислоты, масляной кислоты, валериановой кислоты, капроновой кислоты, энантовой кислоты, каприловой кислоты, пеларгоновой кислоты, каприновой кислоты, лауриновой кислоты, пальмитиновой кислоты, стеариновой кислоты и лимонной кислоты.
5. Применение по п. 4, причем карбоновая кислота представляет собой лимонную кислоту.
6. Применение водного раствора электролита для электрохимической обработки поверхности металлической заготовки, являющейся анодом, содержащего:
от примерно 1,665 г/л до примерно 982 г/л лимонной кислоты; и
от примерно 2 г/л до примерно 360 г/л гидродифторида аммония; и
практически несодержащего сильной кислоты.
7. Способ обработки поверхности заготовки из цветного металла, включающий стадии, на которых:
подвергают поверхность воздействию ванны с водным раствором электролита, включающим лимонную кислоту с концентрацией от примерно 1 г/л до примерно 982 г/л и гидродифторид аммония с концентрацией большей или равной примерно 2 г/л и имеющим не более чем примерно 3,35 г/л сильной кислоты;
подключают заготовку к аноду источника питания постоянного тока и погружают катод источника питания постоянного тока в ванну; и
пропускают ток через ванну.
8. Способ по п. 7, причем температуру ванны регулируют большей или равной примерно 71°C.
9. Способ по п. 7, причем пропускаемый через ванну ток меньше или равен примерно 255000 А на квадратный метр.
10. Способ по п. 9, причем пропускаемый через ванну ток меньше или равен примерно 538 А на квадратный метр.
11. Способ по п. 10, причем пропускаемый через ванну ток меньше или равен примерно 53,8 А на квадратный метр.
12. Способ по любому из пп. 7-11, причем концентрация лимонной кислоты составляет менее чем примерно 60 г/л.
13. Способ по любому из пп. 7-11, причем концентрация гидродифторида аммония является большей или равной примерно 60 г/л.
14. Способ модуляции трещин в поверхности заготовки из цветного металла, включающий стадии, на которых:
подвергают поверхность воздействию ванны с водным раствором электролита, включающим карбоновую кислоту с концентрацией от примерно 1 г/л до примерно 982 г/л и фторидную соль с концентрацией от примерно 1 г/л до примерно 360 г/л и имеющим не более чем примерно 3,35 г/л сильной кислоты;
подключают заготовку к аноду источника питания постоянного тока и погружают катод источника питания постоянного тока в ванну; и
пропускают через ванну ток менее чем примерно 255000 А на квадратный метр.
15. Способ по п. 14, дополнительно включающий стадии, на которых:
поддерживают ток в течение времени, достаточного для скругления дна трещин; и
прерывают ток и вынимают заготовку из ванны до того, как поверхность заготовки удалится до уровня дна трещин.
16. Способ по п. 14, причем карбоновая кислота выбрана из группы, состоящей из муравьиной кислоты, уксусной кислоты, пропионовой кислоты, масляной кислоты, валериановой кислоты, капроновой кислоты, энантовой кислоты, каприловой кислоты, пеларгоновой кислоты, каприновой кислоты, лауриновой кислоты, пальмитиновой кислоты, стеариновой кислоты и лимонной кислоты.
17. Способ по п. 16, причем карбоновая кислота представляет собой лимонную кислоту.
18. Способ по любому из пп. 14-17, причем фторидная соль выбрана из группы, состоящей из фторидов щелочных металлов, фторидов щелочноземельных металлов, фторидов аммония, травящих силикаты соединений и их сочетаний.
19. Способ по п. 18, причем фторидная соль представляет собой гидродифторид аммония.
20. Способ удаления оксида металла с поверхности подложки заготовки из цветного металла, включающий стадии, на которых:
подвергают поверхность воздействию ванны с водным раствором электролита, включающим карбоновую кислоту с концентрацией от примерно 1 г/л до примерно 180 г/л и фторидную соль с концентрацией от примерно 1 г/л до примерно 120 г/л и имеющим не более чем примерно 3,35 г/л сильной кислоты;
регулируют температуру ванны меньшей или равной примерно 85°C;
подключают заготовку к аноду источника питания постоянного тока и погружают катод источника питания постоянного тока в ванну; и
пропускают через ванну ток менее чем примерно 255000 А на квадратный метр.
21. Способ по п. 20, причем карбоновая кислота выбрана из группы, состоящей из муравьиной кислоты, уксусной кислоты, пропионовой кислоты, масляной кислоты, валериановой кислоты, капроновой кислоты, энантовой кислоты, каприловой кислоты, пеларгоновой кислоты, каприновой кислоты, лауриновой кислоты, пальмитиновой кислоты, стеариновой кислоты и лимонной кислоты.
22. Способ по п. 21, причем карбоновая кислота представляет собой лимонную кислоту.
23. Способ по любому из пп. 20-22, причем фторидная соль выбрана из группы, состоящей из фторидов щелочных металлов, фторидов щелочноземельных металлов, фторидов аммония, травящих силикаты соединений и их сочетаний.
24. Способ по п. 23, причем фторидная соль представляет собой гидродифторид аммония.
25. Способ удаления альфа-оболочки с поверхности подложки заготовки из титана или титанового сплава, включающий стадии, на которых:
подвергают поверхность воздействию ванны с водным раствором электролита, включающим карбоновую кислоту с концентрацией от примерно 1 г/л до примерно 180 г/л и фторидную соль с концентрацией от примерно 1 г/л до примерно 120 г/л и имеющим не более чем примерно 3,35 г/л сильной кислоты;
регулируют температуру ванны меньшей или равной примерно 85°C;
подключают заготовку к аноду источника питания постоянного тока и погружают катод источника питания постоянного тока в ванну; и
пропускают через ванну ток менее чем примерно 5000 А на квадратный метр.
26. Способ по п. 25, причем карбоновая кислота выбрана из группы, состоящей из муравьиной кислоты, уксусной кислоты, пропионовой кислоты, масляной кислоты, валериановой кислоты, капроновой кислоты, энантовой кислоты, каприловой кислоты, пеларгоновой кислоты, каприновой кислоты, лауриновой кислоты, пальмитиновой кислоты, стеариновой кислоты и лимонной кислоты.
27. Способ по п. 26, причем карбоновая кислота представляет собой лимонную кислоту.
28. Способ по любому из пп. 25-27, причем фторидная соль выбрана из группы, состоящей из фторидов щелочных металлов, фторидов щелочноземельных металлов, фторидов аммония, травящих силикаты соединений и их сочетаний.
29. Способ по п. 28, причем фторидная соль представляет собой гидродифторид аммония.